(57)【要約】【課題】  本発明は、明度が高い、カラーフィルタ用着色剤、それを用いたカラーフィルタ用着色組成物、及びそれを含有するセグメントを有するカラーフィルタの提供を目的とする。【解決手段】  前記課題は、特定の置換基、および特定のＣｕＫα線によるＸ線回折パターンを有するシロキシアルミニウムフタロシアニン化合物を含有することを特徴とするカラーフィルタ用着色剤、更に、黄色色素を含有することを特徴とする前記カラーフィルタ用着色剤、前記緑色カラーフィルタ用着色剤と、樹脂及び／又は樹脂の前駆体と、を含有することを特徴とするカラーフィルタ用着色組成物、並びに、前記カラーフィルタ用着色剤を含有するセグメントを有することを特徴とするカラーフィルタにより解決される。【選択図】図１
2010079247.tif 000002
【特許請求の範囲】
【請求項１】
シロキシアルミフタロシアニン化合物を含有してなるカラーフィルタ用着色剤。
【請求項２】
シロキシアルミニウムフタロシアニン化合物のＣｕＫα線によるＸ線回折パターンが、ブラック角２θ（±０．２）＝６．０°、７．５°、８．４°、９．８°、１３．１°、１５．１°、１６．３°、１８．５°、２０．２°、２１．３°、２２．８°、および２６．８°にピークを有するものである請求項１記載のカラーフィルタ用着色剤。
【請求項３】
シロキシアルミニウムフタロシアニン化合物のＣｕＫα線によるＸ線回折パターンが、ブラック角２θ（±０．２）＝６．１°、８．０°、９．５°、１０．７°、１２．６°、１３．６°、１４．１°、１４．８°、１７．２°、１８．３°、１８．８°、１９．２°、２０．４°、２２．１°、２３．８°、２４．６°、２６．３°、および２７．８°にピークを有するものである請求項１記載のカラーフィルタ用着色剤。
【請求項４】
さらに黄色色素を含有することを特徴とする請求項１〜３いずれかに記載のカラーフィルタ用着色剤。
【請求項５】
請求項１〜４いずれかに記載のカラーフィルタ用着色剤と、樹脂及び／又は樹脂の前駆体と、を含有することを特徴とするカラーフィルタ用着色組成物。
【請求項６】
請求項５記載のカラーフィルタ用着色組成物を用いてなるセグメントを有することを特徴とするカラーフィルタ。
【発明の詳細な説明】
【技術分野】
【０００１】
本発明は、カラーフィルタ用着色剤、それを用いたカラーフィルタ用着色剤組成物、及び、それを含有するセグメントを有するカラーフィルタに関する。
【背景技術】
【０００２】
液晶表示装置に用いられるカラーフィルタは、ガラス等の透明基板上に赤、緑、及び青の３色のセグメントが縦横一定の配列されたものであり、緑色のセグメントを形成するためには、一般に、着色剤として、緑色顔料が使用されている。
【０００３】
緑色顔料として、種々のフタロシアニン系化合物を使用したカラーフィルタ用組成物が提案されている。
【０００４】
特許文献１には、緑色着色剤として、少なくとも４個のハロゲン原子で置換されたハロゲン化フタロシアニン化合物を、用いたカラーフィルタ用組成物が提案されている。
【０００５】
特許文献２には、緑色顔料として、塩素化銅フタロシアニン顔料Ｃ．Ｉ．ピグメントグリーン７（以下、ＰＧ７と略記。）及び／又は臭素化フタロシアニン顔料Ｃ．Ｉ．ピグメント３６（以下、ＰＧ３６と略記）を、使用することにより長波長の最大吸収波長を有するカラーフィルタ用組成物が提案されている。
【０００６】
特許文献３には、緑色顔料として、中心金属の無いフタロシアニン系化合物、及び銅以外の中心金属を有するフタロシアニン系化合物からなる群から選ばれる１種又は２種以上フタロシアニン系化合物を、使用するカラーフィルタ用組成物が提案されている。
【０００７】
特許文献４には、緑色顔料として、ハロゲン化銅フタロシアニン顔料及び中心金属が、Ｍｇ、Ａｌ、Ｓｉ、Ｔｉ、Ｖ、Ｍｎ、Ｆｅ、Ｃｏ、Ｎｉ、Ｚｎ、Ｇｅ、及びＳｎからなる群から選ばれる少なくとも1 種のハロゲン化異種金属フタロシアニン顔料からなる緑色着色剤を含むことを特徴とするカラーフィルタ用組成物が提案されている。
【０００８】
特許文献５には、緑色顔料として、１分子中に臭素原子を１４個以上有するハロゲン化銅フタロシアニンを３５〜９５ｍｏｌ％含有することを特徴とするカラーフィルタ用組成物が提案されている。
【０００９】
特許文献６には、透明基板上に赤色、緑色及び青色の各画素部を有するカラーフィルタにおいて、前記緑色画素部が、フタロシアニン分子１個当たり８〜１６個のハロゲン原子がフタロシアニン分子のベンゼン環に結合したハロゲン化金属フタロシアニン顔料を含有し、かつ、可視光の全域での分光透過スペクトルにおいて、５２０〜５９０ｎｍに最大透過率を示すことを特徴とするカラーフィルタが提案されている。
【００１０】
特許文献７には、電子写真現像剤及び光電気泳動画像形成法用で有用なシロキシキを介したアルミニウムフタロシアニンダイマーが開示されている。
【００１１】
いずれも、高明度カラーフィルタや高明度カラーフィルタを作成するための材料であるが、近年、高明度への要求は更に高くなり、様々な色相が求められるようになってきており、これら提案されている緑色着色剤及びそれを用いた組成物では不十分であった。
【先行技術文献】
【特許文献】
【００１２】
【特許文献１】特開２００２−１３１５２１号公報
【特許文献２】特開２００２−１６２５１５号公報
【特許文献３】特開２００３−１６１８２１号公報
【特許文献４】特開２００２−２５０８１２号公報
【特許文献５】特開２００１−３４２３７４号公報
【特許文献６】特開２００３−１６１８２７号公報
【特許文献７】特公平２−４５６６１号公報
【発明の概要】
【発明が解決しようとする課題】
【００１３】
本発明は、明度が高い、カラーフィルタ用着色剤、それを用いたカラーフィルタ用着色組成物、及びそれを含有するセグメントを有するカラーフィルタの提供を目的とする。
【課題を解決するための手段】
【００１４】
前記課題は、ＣｕＫα線によるＸ線回折パターンにおいてブラック角２θ（±０．２）＝６．０°、７．５°、８．４°、９．８°、１３．１°、１５．１°、１６．３°、１８．５°、２０．２°、２１．３°、２２．８°、および２６．８°にピークを示すシロキシアルミニウムフタロシアニン化合物、および／またはＣｕＫα線によるＸ線回折パターンにおいてブラック角２θ（±０．２）＝６．１°、８．０°、９．５°、１０．７°、１２．６°、１３．６°、１４．１°、１４．８°、１７．２°、１８．３°、１８．８°、１９．２°、２０．４°、２２．１°、２３．８°、２４．６°、２６．３°、および２７．８°にピークを示すシロキシアルミニウムフタロシアニン化合物を含有することを特徴とするカラーフィルタ用着色剤により解決される。
【００１５】
すなわち、本発明は、シロキシアルミフタロシアニン化合物を含有してなるカラーフィルタ用着色剤に関する。
【００１６】
また、本発明は、シロキシアルミニウムフタロシアニン化合物のＣｕＫα線によるＸ線回折パターンが、ブラック角２θ（±０．２）＝６．０°、７．５°、８．４°、９．８°、１３．１°、１５．１°、１６．３°、１８．５°、２０．２°、２１．３°、２２．８°、および２６．８°にピークを有するものである上記カラーフィルタ用着色剤に関する。
【００１７】
また、本発明は、シロキシアルミニウムフタロシアニン化合物のＣｕＫα線によるＸ線回折パターンが、ブラック角２θ（±０．２）＝６．１°、８．０°、９．５°、１０．７°、１２．６°、１３．６°、１４．１°、１４．８°、１７．２°、１８．３°、１８．８°、１９．２°、２０．４°、２２．１°、２３．８°、２４．６°、２６．３°、および２７．８°にピークを有するものである上記カラーフィルタ用着色剤に関する。
【００１８】
また、本発明は、さらに黄色色素を含有することを特徴とする上記カラーフィルタ用着色剤に関する。
【００１９】
また、本発明は、上記カラーフィルタ用着色剤と、樹脂及び／又は樹脂の前駆体と、を含有することを特徴とするカラーフィルタ用着色組成物に関する。
【００２０】
また、本発明は、上記カラーフィルタ用着色組成物を用いてなるセグメントを有することを特徴とするカラーフィルタに関する。
【発明の効果】
【００２１】
本発明のカラーフィルタ用着色剤、及び、それを用いたカラーフィルタ用緑色組成物を、カラーフィルタのセグメントに用いることで、明度の高いカラーフィルタを呈することが出来る。
【図面の簡単な説明】
【００２２】
【図１】本発明のカラーフィルタ用着色剤に使用されるシロキシアルミフタロシアニン顔料（着色剤１）のＣｕＫα線によるＸ線回折パターンを示す図である。
【図２】本発明のカラーフィルタ用着色剤に使用されるシロキシアルミフタロシアニン顔料（着色剤２）のＣｕＫα線によるＸ線回折パターンを示す図である。
【発明を実施するための形態】
【００２３】
まず、本発明のカラーフィルタ用着色剤、それを用いたカラーフィルタ用着色組成物、及びそれを含有するセグメントを有するカラーフィルタの各種構成成分について説明する。
【００２４】
なお、本願では、「（メタ）アクリロイル」、「（メタ）アクリル酸」、「（メタ）アクリレート」、及び「（メタ）アクリロイルオキシ」と表記した場合には、特に説明がない限り、それぞれ、「アクリロイル及び／又はメタクリロイル」、「アクリル酸及び／又はメタクリル酸」、「アクリレート及び／又はメタクリレート」、及び「アクリロイルオキシ及び／又はメタクリロイルオキシ」を表すものとする。
【００２５】
本発明のシロキシアルミニウムフタロシアニン化合物は、下記一般式（１）で表すことが出来る。
一般式（１）：
【００２６】
【化１】
2010079247.tif 000003
【００２７】
一般式（１）中、Ｒ1、Ｒ2、及びＲ3は、それぞれ独立に、炭素数１〜１８のアルキル基、又は環の数が４以下の芳香族基である。アルキル基の炭素数が１８を超えたり、芳香族環の数が４を超えると、分子量が増大し、単位重量あたりの吸光係数が小さくなるため、着色組成物中の顔料濃度が高くせざるを得なくなり、好ましくない。
【００２８】
一般式（１）中、Ｒ1，Ｒ2，及びＲ3のアルキル基は、直鎖の他、分岐しても、環状になっていても良く、ヘテロ原子数が合計で３以下の範囲で、官能基を有していても良い。例示すると、メチル基、エチル基、プロピル基、ブチル基、ヘキシル基、オクチル基、デシル基、ドデシル基、オクダデシル基、イソプロピル基、イソブチル基、sec-ブチル基、tert-ブチル基、１−エチルペンチル基、シクロペンチル基、シクロヘキシル基、トリフルオロメチル基、２−エチルヘキシル基、フェナシル基、１−ナフトイルメチル基、２−ナフトイルメチル基、４−メチルスルファニルフェナシル基、４−フェニルスルファニルフェナシル基、４−ジメチルアミノフェナシル基、４−シアノフェナシル基４−メチルフェナシル基、２−メチルフェナシル基、３−フルオロフェナシル基、３−トリフルオロメチルフェナシル基、及び３−ニトロフェナシル基等が挙げられる。
【００２９】
一般式（１）中、Ｒ1，Ｒ2，及びＲ3の芳香族基は、芳香族環にヘテロ原子を含んでいてもよく、各芳香族環にヘテロ原子数２以下の範囲で、官能基を有していても良い。例示すると、フェニル基、ビフェニル基、１−ナフチル基、２−ナフチル基、９−アンスリル基、９−フェナントリル基、１−ピレニル基、５−ナフタセニル基、１−インデニル基、２−アズレニル基、９−フルオレニル基、ターフェニル基、クオーターフェニル基、ｏ−、ｍ−、及びｐ−トリル基、キシリル基、ｏ−、ｍ−、及びｐ−クメニル基、メシチル基、ペンタレニル基、ビナフタレニル基、ターナフタレニル基、クオーターナフタレニル基、ヘプタレニル基、ビフェニレニル基、インダセニル基、フルオランテニル基、アセナフチレニル基、アセアントリレニル基、フェナレニル基、フルオレニル基、アントリル基、ビアントラセニル基、ターアントラセニル基、クオーターアントラセニル基、アントラキノリル基、フェナントリル基、トリフェニレニル基、ピレニル基、クリセニル基、ナフタセニル基、プレイアデニル基、ピセニル基、ペリレニル基、テトラフェニレニル基、及びコロネニル基等が挙げられる。
【００３０】
一般式（１）中、Ｙ、及びＺは、それぞれ独立に、互いに独立に、水素原子、置換基を有してもよいアルキル基、置換基を有してもよいアリール基、シアノ基、ニトロ基、−ＯＲ4、−ＣＯＲ4、−ＣＯＯＲ4、又は、−ＮＲ4Ｒ5で表される置換基である。
【００３１】
ただし、Ｒ4とＲ5は、互いに独立に、水素原子、又は置換基を有してもよいアルキル基を表す。又はＲ4とＲ5とで一体となって更なる窒素、酸素若しくは硫黄原子を含む複素環を形成してもよい。
【００３２】
一般式（１）中、Ｙ，Ｚ，Ｒ4，及びＲ5の置換基を有していても良いアルキル基としては、炭素数１〜３０のアルキル基が好ましく、例えば、メチル基、エチル基、プロピル基、ブチル基、ヘキシル基、オクチル基、デシル基、ドデシル基、オクダデシル基、イソプロピル基、イソブチル基、sec-ブチル基、tert-ブチル基、１−エチルペンチル基、シクロペンチル基、シクロヘキシル基、トリフルオロメチル基、２−エチルヘキシル基、フェナシル基、１−ナフトイルメチル基、２−ナフトイルメチル基、４−メチルスルファニルフェナシル基、４−フェニルスルファニルフェナシル基、４−ジメチルアミノフェナシル基、４−シアノフェナシル基、４−メチルフェナシル基、２−メチルフェナシル基、３−フルオロフェナシル基、３−トリフルオロメチルフェナシル基、及び３−ニトロフェナシル基等が挙げられる。
【００３３】
一般式（１）中、Ｙ，Ｚの置換基を有していても良いアリール基としては、炭素数６〜３０のアリール基が好ましく、例えば、フェニル基、ビフェニル基、１−ナフチル基、２−ナフチル基、９−アンスリル基、９−フェナントリル基、１−ピレニル基、５−ナフタセニル基、１−インデニル基、２−アズレニル基、９−フルオレニル基、ターフェニル基、クオーターフェニル基、ｏ−、ｍ−、及びｐ−トリル基、キシリル基、ｏ−、ｍ−、及びｐ−クメニル基、メシチル基、ペンタレニル基、ビナフタレニル基、ターナフタレニル基、クオーターナフタレニル基、ヘプタレニル基、ビフェニレニル基、インダセニル基、フルオランテニル基、アセナフチレニル基、アセアントリレニル基、フェナレニル基、フルオレニル基、アントリル基、ビアントラセニル基、ターアントラセニル基、クオーターアントラセニル基、アントラキノリル基、フェナントリル基、トリフェニレニル基、ピレニル基、クリセニル基、ナフタセニル基、プレイアデニル基、ピセニル基、ペリレニル基、ペンタフェニル基、ペンタセニル基、テトラフェニレニル基、ヘキサフェニル基、ヘキサセニル基、ルビセニル基、コロネニル基、トリナフチレニル基、ヘプタフェニル基、ヘプタセニル基、ピラントレニル基、及びオバレニル基等が挙げられる。
【００３４】
一般式（１）中、ｍは０〜１６の整数、ｎは０〜１６の整数で、ｍ＋ｎは０〜１６の整数である。
【００３５】
本発明に用いる黄色色素には、一般に市販されている種々の有機又は無機色素を用いることができる。有機顔料としては、例えば、アゾ系、アンサンスロン系、アンスラピリミジン系、アントラキノン系、イソインドリノン系、イソインドリン系、インダンスロン系、キナクリドン系、キノフタロン系、ジオキサジン系、ジケトピロロピロール系、チアジンインジゴ系、チオインジゴ系、ピランスロン系、フラバンスロン系、ペリノン系、ペリレン系、及びベンズイミダゾロン系等が挙げられる。
【００３６】
より具体的には、Ｃ．Ｉ．Ｐｉｇｍｅｎｔ  Ｙｅｌｌｏｗ１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、１９８、２１３、及び２１４等の黄色顔料を用いることができる。４００ｎｍから７００ｎｍに向けて波長を走査し、透過率を測定したときに、急激に透過率が高くなり始める波長が４５０ｎｍから４８０ｎｍである黄色顔料が好ましく、特に、Ｃ．Ｉ．Ｐｉｇｍｅｎｔ  Ｙｅｌｌｏｗ  １３８（以下、ＰＹ１３８と略記する。）、及びＣ．Ｉ．Ｐｉｇｍｅｎｔ  Ｙｅｌｌｏｗ１  １５０（以下、ＰＹ１５０と略記する。）が好ましい。
【００３７】
有機染料としては、ニトロ系、アゾ 系、ナフタレンアゾ 系、複素環アゾ系、スチルベン 系、カルポニウム系、キサンテン系、キノリン系、メチン ポリメチン系、アゾメチン系、チアゾール系、キノンイミン系、アントラキノン 系、インジドイド系、及びフタロシアニン系があげられる。
【００３８】
又、無機顔料としては、例えば、黄鉛、カドミウムイエロー、が挙げられる。これらの顔料は、併用してもかまわない。
【００３９】
これらは１種でも２種以上の顔料を組み合わせて用いることも出来る。
【００４０】
又、色相の調整の目的で、シロキシアルミニウムフタロシアニン化合物以外の緑色色素、又は黄色色素以外の色素を添加することもできる。シロキシアルミニウムフタロシアニン化合物以外の緑色色素としては、例えば、Ｃ．Ｉ．Ｐｉｇｍｅｎｔ  Ｇｒｅｅｎ  ７、１０、３６、３７、及び５８等の緑色顔料が挙げられる。
【００４１】
特に、黄色色素としてハロゲン含まない有機顔料および無機顔料を用いることにより、本発明はハロゲンフリー材料を達成することができる。特に、Ｃ．Ｉ．Ｐｉｇｍｅｎｔ  Ｙｅｌｌｏｗ１  １５０が好ましい。
【００４２】
以下のハロゲンフリー材料について説明する。
【００４３】
従来、多くの電気製品や部品には火災の防炎策としてハロゲン系難燃剤が使われていたが、ダイオキシン問題やオゾン層破破壊防止などの環境に配慮するため、近年、電子部品業界ではハロゲンフリーと呼ばれる代替材料の開発などにより非ハロゲン化の動きが広がっている。ハロゲン系の化学物質は通常の使用に関しては何の問題もないが、不適切に焼却されると、化合物の酸化によるダイオキシンの生成やフロンに代表されるオゾン層破破壊物質の生成が生じる。
【００４４】
ハロゲンフリーとは、塩素、臭素などのハロゲン原子やハロゲン化合物を全く含んでいないこと、あるいは含有量が極微量の場合をいう。社団法人日本電子回路工業会ではハロゲンフリープリント配線板用銅張積層板の定義を塩素（Ｃｌ）、臭素（Ｂｒ）の含有率がそれぞれ０．０９ｗｔ％（９００ｐｐｍ）以下で、その含有率総量が０．１５ｗｔ％（１５００ｐｐｍ）と定義している。
【００４５】
カラーフィルタを構成するカラーフィルタ用着色組成物、並びにカラーフィルタ用着色剤も例外ではなく、塩素、臭素などのハロゲン原子を含まないハロゲンフリー材料を使用することが望まれており、本発明の着色剤を使用することで達成することが可能である。
【００４６】
これら有機顔料は、必要に応じて、ソルベントソルトミリング、ドライミリング、又は、アシッドペースティング等の方法により、顔料粒子の微細化を施すことにより、緑色カラーフィルタ用着色剤として使用することができる。
【００４７】
例えば、有機顔料をソルベントソルトミリングにより微細化する場合には、有機顔料、水溶性無機塩及び水溶性溶剤から成る混合物をニーダー等の混練機を用いて強力に混練する。次に、混練した混合物を水中に注入し、各種攪拌機により攪拌してスラリー状態とする。これを濾過することにより無機塩及び溶剤を除去する。以上の工程を経て、微細化された有機顔料を得ることが出来る。この顔料微細化法においては、顔料は単一でも二種類以上の混合物の何れであってもよい。
【００４８】
上記の微細化工程における水溶性無機塩としては、塩化ナトリウム、及び塩化カリウム等を使用することができる。これらの無機塩は有機顔料の重量に対して等倍乃至３０倍の範囲で用いる。用いる無機塩が少ない場合には十分な微細化が行われず、無機塩が多い場合には無機塩の除去に労力を要し、かつ処理効率の低下により生産性の点で好ましくない。
【００４９】
水溶性溶剤としては、安全性の点から、沸点が１２０乃至２５０℃の範囲の溶剤を用いることが好ましい。このような性質を有する溶剤の例としては、２−（メトキシメトキシ）エタノール、２−ブトキシエタノール、２−（イソペンチルオキシ）エタノール、２−（ヘキシルオキシ）エタノール、エチレングリコール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、ポリエチレングリコール、１−メトキシ−２−プロパノール、１−エトキシ−２−プロパノール、ジプロピレングリコール、ジプロピレングリコールモノメチルエーテル、及びジプロピレングリコールモノエチルエーテル等が挙げられる。
【００５０】
本発明のカラーフィルタ用着色組成物は、着色剤担体として、樹脂及び／又は樹脂の前駆体を含有している。カラーフィルタセグメントの形成方法や、硬化方法により、樹脂及び／又は樹脂の前駆体の種類や、樹脂と樹脂前駆体の重量比率は異なる。
【００５１】
本発明に用いる樹脂及び／又は樹脂の前駆体は、合計で、着色組成物中の着色剤１００重量部に対して、３０〜７００重量部、好ましくは６０〜４５０重量部の量で用いることができる。２０重量部より少ないと、強固なカラーフィルタ膜が形成されず、７００重量部より多いと、顔料濃度が少なくなり、色特性を発現できなくなる。
【００５２】
本発明で使用する樹脂としては、  熱可塑性樹脂、熱硬化性樹脂、及び感光性樹脂等が挙げられる。
【００５３】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル系樹脂、アクリル系樹脂、アルキッド樹脂、ポリスチレン、ポリアミド系樹脂、ゴム系樹脂、環化ゴム系樹脂、セルロース類、ポリエチレン、ポリブタジエン、石油樹脂、及びポリイミド樹脂等が挙げられる。
【００５４】
熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、及びフェノール樹脂等が挙げられる。
【００５５】
感光性樹脂としては、例えば、水酸基、カルボキシル基、エポキシ基、又はアミノ基等の反応性の置換基を有する線状高分子に、イソシアネート基、アルデヒド基、エポキシ基、又はカルボキシル基等の反応性置換基を有する（メタ）アクリル化合物やケイヒ酸等を反応させて、（メタ）アクリロイル基やスチリル基等の光架橋性基を該線状高分子に導入した樹脂、並びに、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化した樹脂等が挙げられる。
【００５６】
これらの樹脂及び／又は樹脂の前駆体は、必用に応じて組み合わせて使用することができ、カラーフィルタのセグメントを形成するパターニング方法（印刷方式、インクジェット方式、及びフォトリソグラフィー方式等）によって異なる。
【００５７】
本発明の着色組成物は、着色剤が、樹脂及び／又は樹脂の前駆体中に、長期にわたって凝集することなく均一に分散されていなければならない。又、本発明の着色組成物を、カラーフィルタセグメントのパターニング方法に応じて、塗液として使用する場合には、着色剤（場合によっては樹脂及び／又は樹脂の前駆体）が、溶剤中に、長期にわたって凝集することなく均一に分散されていなければならない。
【００５８】
本発明の着色剤を、樹脂及び／又は樹脂の前駆体に分散する方法、あるいは、溶剤に分散する方法としては、混合するだけでも十分な分散効果が得られる場合もあるが、ディゾルバー、ハイスピードミキサー、ホモミキサー、ニーダー、ロールミル、アトライター、及びサンドミル等の各種粉砕機を用いて機械的に混合する方法が好ましい。本発明のように、シロキシアルミニウムフタロシアニン化合物、黄色色素、及び、必要に応じて、後述する色素誘導体等、複数の色素を溶剤に共分散する場合には、粉体で混合しても、それぞれ別々に、溶剤の懸濁液あるいは溶液を作成して後、それらを混合して分散してもよいし、各々分散してから混合しても分散体を得ることができる。
【００５９】
又、インキ等の塗液として本発明の着色組成物を用いる場合には、本発明の着色剤と、樹脂及び／又は樹脂の前駆体と、溶剤との混合物を各種分散機で分散して調整することができる。その際、顔料分散剤、分散助剤、各種添加剤を添加した後分散しても良い。
【００６０】
調製の際に、顔料と顔料分散剤は、予め混合して得られた顔料組成物として添加してもよく、それぞれ別々に添加した後に分散してもよい。各原料の添加順序、添加方法については特に限定されない。
【００６１】
インキ等の塗液として本発明の着色組成物に用いる場合に使用する有機溶剤は、特に限定されない。一般的に溶剤として用いられるものは全て使用可能である。
【００６２】
本発明の着色組成物に使用する有機溶剤として、例えば、
ｎ−ヘキサン、シクロヘキサン、メチルシクロヘキサン、エチルシクロヘキサン、ｎ−ヘプタン等の脂肪族炭化水素系溶剤；
トルエン、ｍ−キシレン、ｏ−キシレン、ｍ−ジエチルベンゼン、ｏ−ジエチルベンゼン、ｐ−ジエチルベンゼン、ｎ−ブチルベンゼン、イソブチルベンゼン、ｓｅｃ−ブチルベンゼン、及びｔｅｒｔ−ブチルベンゼン等の芳香族炭化水素系溶剤；
アセトン、メチルエチルケトン、メチルイソブチルケトン、２−ヘプタノン、４−ヘプタノン、ジイソブチルケトン、ジアセトンアルコール、３，５，５−トリメチル−２−シクロヘキセン−１−オン（別名イソホロン）、３，３，５−トリメチルシクロヘキサノン、及びシクロヘキサノン等のケトン系溶剤；
酢酸エチル、酢酸プロピル、酢酸イソプロピル、酢酸n−ブチル、酢酸イソブチル、酢酸ｎ−アミル、酢酸イソアミル、乳酸エチル、乳酸プロピル、乳酸ブチル、二塩基酸エステル、３−エトキシプロピオン酸エチル、３−メトキシ−３−メチルブチルアセテート、３−メトキシブチルアセテート、テトラヒドロフルフリルアセテート、及びシクロヘキシルアセテート等のエステル系溶剤；
n−ブチルアルコール、イソブチルアルコール、ｎ−アミルアルコール、イソアミルアルコール、ベンジルアルコール、シクロヘキサノール、メチルシクロヘキサノール、
３−メトキシブタノール、３−メトキシ−３−メチル−１−ブタノール、ダイアセトンアルコール、
エチレングリコール、プロピレングリコール、１，３−ブタンジオール（別名１，３−ブタンジオール）、テトラメチレングリコール（別名１，４−ブタンジオール）、２−メチル−１，３−プロパンジオール、３−メチル−１，３−ブチレングリコール、ヘキサメチレンジオール（別名１，６−ヘキサンジオール）、
エチレングリコールモノメチルエーテル、エチレングリコールモノエチルエーテル、エチレングリコールモノｎ−プロピルエーテル、エチレングリコールモノイソプロピルエーテル、エチレングリコールモノｎ−ブチルエーテル、エチレングリコールモノターシャリブチルエーテル、エチレングリコールモノｎ−ヘキシルエーテル、
ジエチレングリコールモノメチルエーテル、ジエチレングリコールモノエチルエーテル、ジエチレングリコールモノｎ−プロピルエーテル、ジエチレングリコールモノイソプロピルエーテル、ジエチレングリコールモノｎ−ブチルエーテル、ジエチレングリコールモノターシャリブチルエーテル、ジエチレングリコールモノｎ−ヘキシルエーテル、
プロピレングリコールモノメチルエーテル、プロピレングリコールモノエチルエーテル、プロピレングリコールモノｎ−プロピルエーテル、プロピレングリコールモノｎ−イソプロピルエーテル、プロピレングリコールモノｎ−ブチルエーテル、プロピレングリコールモノターシャリブチルエーテル、プロピレングリコールモノｎ−ヘキシルエーテル、プロピレングリコールモノフェニルエーテル、
ジプロピレングリコールモノメチルエーテル、ジプロピレングリコールモノエチルエーテル、ジプロピレングリコールモノｎ−プロピルエーテル、ジプロピレングリコールモノイソプロピルエーテル、ジプロピレングリコールモノｎ−ブチルエーテル、ジプロピレングリコールモノターシャリブチルエーテル、ジプロピレングリコールモノｎ−ヘキシルエーテル、
トリプロピレングリコールモノメチルエーテル、トリプロピレングリコールモノエチルエーテル、トリプロピレングリコールモノｎ−プロピルエーテル、及びトリプロピレングリコールモノｎ−ブチルエーテル等のアルコール系溶剤；
エチレングリコールモノメチルエーテルアセテート、エチレングリコールモノエチルエーテルアセテート、エチレングリコールモノｎ−プロピルエーテルアセテート、エチレングリコールモノイソプロピルエーテルアセテート、エチレングリコールモノｎ−ブチルエーテルアセテート、エチレングリコールモノターシャリブチルエーテルアセテート、エチレングリコールモノｎ−ヘキシルエーテルアセテート、
ジエチレングリコールモノメチルエーテルアセテート、ジエチレングリコールモノエチルエーテルアセテート、ジエチレングリコールモノｎ−プロピルエーテルアセテート、ジエチレングリコールモノイソプロピルエーテルアセテート、ジエチレングリコールｎ−モノブチルエーテルアセテート、ジエチレングリコールモノターシャリブチルエーテルアセテート、ジエチレングリコールモノｎ−ヘキシルエーテルアセテート、
プロピレングリコールモノメチルエーテルアセテート、プロピレングリコールモノエチルエーテルアセテート、プロピレングリコールモノｎ−プロピルエーテルアセテート、プロピレングリコールモノイソプロピルエーテルアセテート、プロピレングリコールモノｎ−ブチルエーテルアセテート、プロピレングリコールモノターシャリブチルエーテルアセテート、プロピレングリコールモノｎ−ヘキシルエーテルアセテート、
ジプロピレングリコールモノメチルエーテルアセテート、ジプロピレングリコールモノエチルエーテルアセテート、ジプロピレングリコールモノｎ−プロピルエーテルアセテート、ジプロピレングリコールモノイソプロピルエーテルアセテート、ジプロピレングリコールモノｎ−ブチルエーテルアセテート、ジプロピレングリコールモノターシャリブチルエーテルアセテート、ジプロピレングリコールモノｎ−ヘキシルエーテルアセテート、
及び３−メトキシブチルアセテート等のグリコール類のモノアルキルエーテルアセテート系溶剤；
エチレングリコールジメチルエーテル、エチレングリコールジエチルエーテル、ジエチレングリコールジメチルエーテル、ジエチレングリコールジエチルエーテル、トリエチレングリコールジメチルエーテル、トリメチレングリコールジエチルエーテル、テトラエチレングリコールジメチルエーテル、テトラエチレングリコールジエチルエーテル、プロピレングリコールジメチルエーテル、プロピレングリコールジエチルエーテル、プロピレングリコールｎ-ブチルメチルエーテル、ジプロピレングリコールジメチルエーテル、ジプロピレングリコールジエチルエーテル等のグリコール類のジアルキルエーテル系溶剤；
エチレングリコールジアセテート、ジエチレングリコールジアセテート、プロピレングリコールジアセテート、ジプロピレングリコールジアセテート、１，３−ブチレングリコールジアセテート（別名１，３−ブタンジオールジアセテート）、テトラメチレングリコールアセテート（別名１，４−ブタンジオールジアセテート）、１，５−ヘプタンジオールジアセテート、及びヘキサメチレングリコールジアセテート（別名１，６−ヘキサンジオールジアセテート）等のグリコール類のジアセテート系溶剤；
グリセリントリアセテート（別名トリアセチン）等のトリアセテート系溶剤；
１，４−ジオキサン、テトラヒドロフラン、γ―ブチロラクトン、及び  等のその他の酸素原子を有する環状化合物系溶剤；
Ｎ，Ｎ−ジメチルアセトアミド、Ｎ，Ｎ−ジメチルホルムアミド、及びアセトニトリル等の窒素原子を有する化合物系溶剤；並びに、
Ｎ−メチルピロリドン、Ｎ−メチルオキサゾリジノン、及びＮ−エチルオキサゾリジノン等の窒素原子を有する環状化合物系溶剤等が挙げられるが、これらに限定されることなく、単独で又は２種以上混合して用いられる。有機溶剤は、着色組成物の着色剤１００重量部に対して、８００〜４，０００重量部、好ましくは１，０００〜２，５００重量部の量で用いることができる。
【００６３】
本発明の着色組成物を分散する為に使用する分散機は特に指定されないが、例えば横型サンドミル、縦型サンドミル、アニュラー型ビーズミル、アトライター、マイクロフルイタイザー、ハイスピードミキサー、ホモミキサー、ボールミル、ロールミル、石臼式ミル、超音波分散機、及びペイントコンディショナー等が挙げられる。通常、各種分散体を調製する際に使用されるあらゆる分散機や混合機を使用することができる。又、各種分散機により分散を行う前に、ニーダー、及び３本ロールミル等の練肉混合機による前分散、あるいは２本ロールミル等による固形分散等の処理を施してもよい。又、各種分散機で分散した後、３０〜８０℃の加温状態にて数時間乃至１週間程度保存する後処理、超音波分散機や衝突型ビーズレス分散機を用いて処理する工程等は、分散体に分散安定性を付与する為には効果的である。
【００６４】
本発明の着色成物を分散する際には、適宜、樹脂型分散剤、界面活性剤、及び色素誘導体等の分散剤（分散助剤も含む。）を含有させることができる。分散剤は、顔料等の着色剤の分散に優れた効果を発揮し、分散後の顔料の再凝集を防止する効果が大きいので、分散助剤を用いて分散したカラーフィルタ用着色組成物を用いたい場合には、透明性に優れたカラーフィルタが得られる。
【００６５】
分散剤は、着色組成物中の色素１００重量部に対して、１〜３０重量部、好ましくは５〜１５重量の量で用いることができる。樹脂型顔料分散剤は、着色剤担体として使用する前記樹脂の一部として機能しても構わない。
【００６６】
樹脂型顔料分散剤としては、顔料に吸着する性質を有する顔料親和性部位と、色素担体と相溶性のある部位とを有し、顔料に吸着して顔料の色素担体への分散を安定化する働きをするものである。
【００６７】
樹脂型分散剤は、ポリビニル系、ポリウレタン系、ポリエステル系、ポリエーテル系、ホルマリン縮合系、シリコーン系、及びこれらの複合系ポリマーが挙げられ、
顔料親和性部位としては、カルボキシル基、ヒドロキシル基、燐酸基、燐酸エステル基、スルフォン酸基、ヒドロキシル基、アミノ基、四級アンモニウム塩基、及びアミド基等の極性基、並びに、ポリエチレンオキサイド、ポリプロピレンオキサイド、及びこれらの複合系等の親水性ポリマー鎖等が挙げられ、
色素担体と相溶性のある部位としては、長鎖アルキル鎖、ポリビニル鎖、ポリエーテル鎖、及びポリエステル鎖等が挙げられる。
【００６８】
樹脂型顔料分散剤として具体的には、
スチレン−無水マレイン酸共重合物、オレフィン−無水マレイン酸共重合物、ポリ（メタ）アクリル酸塩、スチレン−（メタ）アクリル酸共重合体、（メタ）アクリル酸−（メタ）アクリル酸アルキルエステル共重合体、（メタ）アクリル酸−ポリビニル系マクロマー共重合体、燐酸エステル基含有アクリル樹脂、芳香族カルボキシル基含有アクリル樹脂、ポリスチレンスルフォン酸塩、アクリルアミド−（メタ）アクリル酸共重合物、カルボキシメチルセルロース、カルボキシル基を有するポリウレタン、ナフタレンスルホン酸塩のホルマリン縮合物、及びアルギン酸ソーダ等のアニオン系樹脂型顔料分散剤；
ポリビニルアルコール、ポリアルキレンポリアミン、ポリアクリルアミド、及びポリマー澱粉等のノニオン系樹脂型顔料分散剤；並びに、
ポリエチレンイミン、アミノアルキル（メタ）アクリレート共重合物、ポリビニルイミダゾリン、アミノ基を有するポリウレタン、ポリ（低級アルキレンイミン）と遊離のカルボキシル基を有するポリエステルとの反応物、及びサトキンサン等のカチオン系樹脂型顔料分散剤が挙げられ、これらを単独又は２種以上を混合して用いることができる。
【００６９】
市販の樹脂型顔料分散剤としては、
Ｄｉｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１、１８２、１８３、１８４、１８５、１９０、２０００、２００１、２０２０、２０９０、２０９１、２１６４、及び２１６３、並びに、Ａｎｔｉ−Ｔｅｒｒａ−Ｕ、２０３、及び２０４、並びに、ＢＹＫ−Ｐ１０４、Ｐ１０４Ｓ、及び２２０Ｓ、並びに、Ｌａｃｔｉｍｏｎ、Ｌａｃｔｉｍｏｎ−ＷＳ、及びＢｙｋｕｍｅｎ等のビックケミー社製樹脂型顔料分散剤；
ＳＯＬＳＰＥＲＳＥ−３０００、９０００、１３２４０、１３６５０、１３９４０、１７０００、１８０００、２００００、２１０００、２４０００、２６０００、２７０００、２８０００、３１８４５、３２０００、３２５００、３２６００、３４７５０、３６６００、３８５００、４１０００、４１０９０、及び５３０９５等の日本ルーブリゾール社製樹脂型顔料分散剤；並びに、
ＥＦＫＡ−４６、４７、４８、４５２、ＬＰ４００８、４００９、ＬＰ４０１０、ＬＰ４０５０、ＬＰ４０５５、４００、４０１、４０２、４０３、４５０、４５１、４５３、４５４０、４５５０、ＬＰ４５６０、１２０、１５０、１５０１、１５０２、及び１５０３等のエフカケミカルズ社製樹脂型顔料分散剤等が挙げられるが、これらに限定されることなく任意の樹脂型顔料分散剤が使用でき、これらを単独又は２種以上を混合して用いることもできる。
【００７０】
界面活性剤としては、
ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステル等のアニオン性界面活性剤；
ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレート等のノニオン性界面活性剤；
アルキル４級アンモニウム塩やそれらのエチレンオキサイド付加物等のカオチン性界面活性剤；並びに、
アルキルジメチルアミノ酢酸ベタイン等のアルキルベタイン、及びアルキルイミダゾリン等の両性界面活性剤が挙げられ、これらは単独で、又は２種以上を混合して用いることができる。
【００７１】
色素誘導体とは、有機色素に置換基を導入した化合物であり、有機色素には、一般に色素とは呼ばれていないナフタレン系、アントラキノン系、トリアジン系等の淡黄色の芳香族多環化合物も含まれる。色素誘導体としては、特開昭６３−３０５１７３号公報、特公昭５７−１５６２０号公報、特公昭５９−４０１７２号公報、特公昭６３−１７１０２号公報、及び特公平５−９４６９号公報等に記載されているものを使用でき、これらは単独で又は２種類以上を混合して用いることができる。
【００７２】
特に、塩基性官能基を有する色素誘導体、及び塩基性官能基を有するトリアジン誘導体は、顔料の分散効果が大きいため、好適に用いられる。色素誘導体が有する塩基性官能基として具体的には、下記一般式（２）、（３）、（４）及び（５）で表される置換基が挙げられる。
【００７３】
一般式（２）：
【化２】
2010079247.tif 000004
【００７４】
一般式（３）：
【化３】
2010079247.tif 000005
【００７５】
一般式（４）：
【化４】
2010079247.tif 000006
【００７６】
一般式（５）：
【化５】
2010079247.tif 000007
【００７７】
〔一般式（２）〜（５）中、
Ｘ11は、ＳＯ2、ＣＯ、ＣＨ2ＮＨＣＯＣＨ2、ＣＨ2、又は直接結合であり、
ｎ11は、１〜１０の整数であり、
Ｒ11、及びＲ12は、それぞれ独立に、置換されていてもよい炭素数１〜３６のアルキル基、置換されていてもよい炭素数２〜３６のアルケニル基、置換されていてもよいフェニル基であり、又はＲ11 とＲ12とで一体となって複素環を形成してもよく、
Ｒ13は、置換されていてもよい炭素数１〜３６のアルキル基、置換されていてもよい炭素数２〜３６のアルケニル基、又は置換されていてもよいフェニル基であり、
Ｒ14、Ｒ15、Ｒ16、及びＲ17は、それぞれ独立に、水素原子、置換されていてもよい炭素数１〜３６のアルキル基、置換されていてもよい炭素数２〜３６のアルケニル基、又は置換されていてもよいフェニル基であり、
Ｙ11は、−ＮＲ18−Ｚ11−ＮＲ19−、又は直接結合を表す。
【００７８】
Ｒ18、及びＲ19は、それぞれ独立に、水素原子、置換されていてもよい炭素数１〜３６のアルキル基、置換されていてもよい炭素数２〜３６のアルケニル基、又は置換されていてもよいフェニル基であり、
Ｚ11は、置換されていてもよい炭素数１〜３６のアルキレン基、置換されていてもよい炭素数２〜３６のアルケニレン基、又は置換されていてもよいフェニレン基であり、
Ｐ11は、一般式（６）で表される置換基、又は一般式（７）で表される置換基であり、
Ｑ11は、水酸基、アルコキシル基、一般式（６）で表される置換基、又は一般式（７）で表される置換基であり、
一般式（６）、及び一般式（７）において、Ｒ11〜Ｒ17及びｎ11は、一般式（２）〜一般式（４）におけるＲ11〜Ｒ17及びｎ11と同じである。
【００７９】
一般式（６）：
【化６】
2010079247.tif 000008
【００８０】
一般式（７）：
【化７】
2010079247.tif 000009
〕
【００８１】
塩基性官能基を有する色素誘導体を構成する有機色素としては、例えば、ジケトピロロピロール系色素、アゾ、ジスアゾ、及びポリアゾ等のアゾ系色素；  フタロシアニン系色素；  ジアミノジアントラキノン、アントラピリミジン、フラバントロン、アントアントロン、インダントロン、ピラントロン、及びビオラントロン等のアントラキノン系色素；
ジオキサジン系色素；  ペリノン系色素；  ペリレン系色素；  チオインジゴ系色素；
イソインドリン系色素；  イソインドリノン系色素；  キノフタロン系色素；  スレン系色素；並びに、金属錯体系色素が挙げられる。又、先に例示した有機顔料でもよい。
【００８２】
塩基性基を有する色素誘導体は、種々の合成経路で合成することができる。例えば、有機色素に、下記式（８）〜（１１）で表される置換基を導入した後、該置換基と反応して一般式（２）〜（５）で表される置換基を形成するアミン成分、例えば、Ｎ，Ｎ−ジメチルアミノプロピルアミン、Ｎ−メチルピペラジン、ジエチルアミン、又は４−［４−ヒドロキシ−６−［３−（ジブチルアミノ）プロピルアミノ］−１，３，５−トリアジン−２−イルアミノ］アニリン等を反応させることによって得られる。
【００８３】
有機色素がアゾ系色素である場合は、一般式（２）〜（５）で表される置換基をあらかじめジアゾ成分又はカップリング成分に導入し、その後カップリング反応を行うことによって塩基性官能基を有するアゾ系顔料誘導体を製造することもできる。
一般式（８）： −ＳＯ2Ｃｌ
一般式（９）： −ＣＯＣｌ
一般式（１０）：−ＣＨ2ＮＨＣＯＣＨ2Ｃｌ
一般式（１１）：−ＣＨ2Ｃｌ
【００８４】
一般式（２）〜（５）で表される置換基を形成するために使用されるアミン成分としては、例えば、ジメチルアミン、ジエチルアミン、Ｎ，Ｎ−エチルイソプロピルアミン、Ｎ，Ｎ−エチルプロピルアミン、Ｎ，Ｎ−メチルブチルアミン、Ｎ，Ｎ−メチルイソブチルアミン、Ｎ，Ｎ−ブチルエチルアミン、Ｎ，Ｎ−ｔｅｒｔ−ブチルエチルアミン、ジイソプロピルアミン、ジプロピルアミン、Ｎ，Ｎ−ｓｅｃ−ブチルプロピルアミン、ジブチルアミン、ジーｓｅｃ−ブチルアミン、ジイソブチルアミン、Ｎ，Ｎ−イソブチル−ｓｅｃ−ブチルアミン、ジアミルアミン、ジイソアミルアミン、ジヘキシルアミン、ジ（２−エチルへキシル）アミン、ジオクチルアミン、Ｎ，Ｎ−メチルオクタデシルアミン、ジデシルアミン、ジアリルアミン、Ｎ，Ｎ−エチル−１，２−ジメチルプロピルアミン、Ｎ，Ｎ−メチルヘキシルアミン、ジオレイルアミン、ジステアリルアミン、Ｎ，Ｎ−ジメチルアミノメチルアミン、Ｎ，Ｎ−ジメチルアミノエチルアミン、Ｎ，Ｎ−ジメチルアミノアミルアミン、Ｎ，Ｎ−ジメチルアミノブチルアミン、Ｎ，Ｎ−ジエチルアミノエチルアミン、Ｎ，Ｎ−ジエチルアミノプロピルアミン、Ｎ，Ｎ−ジエチルアミノヘキシルアミン、Ｎ，Ｎ−ジエチルアミノブチルアミン、Ｎ，Ｎ−ジエチルアミノペンチルアミン、Ｎ，Ｎ−ジプロピルアミノブチルアミン、Ｎ，Ｎ−ジブチルアミノプロピルアミン、Ｎ，Ｎ−ジブチルアミノエチルアミン、Ｎ，Ｎ−ジブチルアミノブチルアミン、Ｎ，Ｎ−ジイソブチルアミノペンチルアミン、Ｎ，Ｎ−メチルーラウリルアミノプロピルアミン、Ｎ，Ｎ−エチルーヘキシルアミノエチルアミン、Ｎ，Ｎ−ジステアリルアミノエチルアミン、Ｎ，Ｎ−ジオレイルアミノエチルアミン、Ｎ，Ｎ−ジステアリルアミノブチルアミン、ピペリジン、２−ピペコリン、３−ピペコリン、４−ピペコリン、２，４−ルペチジン、２，６−ルペチジン、３，５−ルペチジン、３−ピペリジンメタノール、ピペコリン酸、イソニペコチン酸、イソニペコチン酸メチル、イソニペコチン酸エチル、２−ピペリジンエタノール、ピロリジン、３−ヒドロキシピロリジン、Ｎ−アミノエチルピペリジン、Ｎ−アミノエチル−４−ピペコリン、Ｎ−アミノエチルモルホリン、Ｎ−アミノプロピルピペリジン、Ｎ−アミノプロピル−２−ピペコリン、Ｎ−アミノプロピル−４−ピペコリン、Ｎ−アミノプロピルモルホリン、Ｎ−メチルピペラジン、Ｎ−ブチルピペラジン、Ｎ−メチルホモピペラジン、１−シクロペンチルピペラジン、１−アミノ−４−メチルピペラジン、及び１−シクロペンチルピペラジン等が挙げられる。
【００８５】
色素誘導体としては、表１〜９に示すものを用いることができるが、これらに限定されるわけではない。色素誘導体は、単独で又は２種類以上を混合して用いることができる。
【００８６】
【表１】
2010079247.tif 000010
MAT 
【００８７】
【表２】
2010079247.tif 000011
MAT 
【００８８】
【表３】
2010079247.tif 000012
MAT 
【００８９】
【表４】
2010079247.tif 000013
【００９０】
【表５】
2010079247.tif 000014
【００９１】
【表６】
2010079247.tif 000015
【００９２】
【表７】
2010079247.tif 000016
【００９３】
【表８】
2010079247.tif 000017
【００９４】
次に、本発明のカラーフィルタについて説明する。
【００９５】
本発明のカラーフィルタは、本発明のカラーフィルタ用着色組成物を用いて形成されたフィルタセグメントを具備するカラーフィルタである。
【００９６】
カラーフィルタには、少なくとも１つの赤色フィルタセグメント、少なくとも１つの緑色フィルタセグメント、及び少なくとも１つの青色フィルタセグメントを具備する加法混色型、少なくとも１つのマゼンタ色フィルタセグメント、及び少なくとも１つのシアン色フィルタセグメント、及び少なくとも１つのイエローフィルタセグメントを具備する減法混色型のものがある。
【００９７】
前記、青色フィルタセグメント、緑色フィルタセグメント、及びシアン色フィルタセグメントが、本発明のカラーフィルタ用着色組成物を用いて形成できる。
【００９８】
本発明のカラーフィルタは、印刷法、インキジェット方式、又はフォトリソグラフィー法により、本発明の着色組成物及び上記各色の着色組成物を用いて透明基板上に各色のフィルタセグメントを形成することにより製造することができる。
【００９９】
赤色フィルタセグメントを形成するための赤色着色組成物は、例えば、Ｃ．Ｉ．Ｐｉｇｍｅｎｔ  Ｒｅｄ  ７、９、１４、４１、４８：１、４８：２、４８：３、４８：４、８１：１、８１：２、８１：３、９７、１２２、１２３、１４６、１４９、１６８、１７７、１７８、１８０、１８４、１８５、１８７、１９２、２００、２０２、２０８、２１０、２１５、２１６、２１７、２２０、２２３、２２４、２２６、２２７、２２８、２４０
、２４６、２５４、２５５、２６４、及び２７２等の赤色顔料、顔料担体（樹脂及び／又は樹脂の前駆体）、必要に応じて、溶剤、及び各種添加剤（分散剤、光重合開始剤、レベリング剤等）等を含有してなる赤色着色組成物である。赤色着色組成物には、後に例示する黄色顔料や、Ｃ．Ｉ．Ｐｉｇｍｅｎｔ  Ｏｒｅｎｇｅ  ３６、４３、５１、５５、５９、及び６１等のオレンジ顔料を併用することができる。
【０１００】
緑色フィルタセグメントを形成するための緑色着色組成物は、例えば、Ｃ．Ｉ．Ｐｉｇｍｅｎｔ  Ｇｒｅｅｎ  ７、１０、３６、３７等の緑色顔料と、顔料担体（樹脂及び／又は樹脂の前駆体）、必要に応じて、溶剤、及び各種添加剤（分散剤、光重合開始剤、レベリング剤等）等を含有してなる緑色着色組成物である。緑色着色組成物には、後で例示する黄色顔料を併用することができる。本発明では、必要に応じて、前記緑色顔料の替わりに、本発明の着色剤を使用する。
【０１０１】
青色フィルタセグメントを形成するための青色着色組成物は、例えば、Ｃ．Ｉ．Ｐｉｇｍｅｎｔ  Ｂｌｕｅ １５、１５：１、１５：２、１５：３、１５：４、１５：６、１６
、２２、６０、及び６４等の青色顔料、顔料担体（樹脂及び／又は樹脂の前駆体）、必要に応じて、溶剤、及び各種添加剤（分散剤、光重合開始剤、レベリング剤等）等を含有してなる青色着色組成物である。青色着色組成物には、Ｃ．Ｉ．Ｐｉｇｍｅｎｔ  Ｖｉｏｌｅｔ  １、１９、２３、２７、２９、３０、３２、３７、４０、４２、及び５０等の紫色顔料を併用することができる。本発明では、必用に応じて、前記青色顔料の替わりに、本発明の着色剤を使用する。
【０１０２】
イエローフィルタセグメントを形成するための黄色着色組成物は、例えば、Ｃ．Ｉ．Ｐｉｇｍｅｎｔ  Ｙｅｌｌｏｗ  １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、及び１９９等の黄色顔料と、顔料担体（樹脂及び／又は樹脂の前駆体）、必要に応じて、溶剤、及び各種添加剤（分散剤、光重合開始剤、レベリング剤等）等を含有してなる黄色着色組成物である。
【０１０３】
マゼンタ色フィルタセグメントを形成するためのマゼンタ色着色組成物は、例えば、Ｃ．Ｉ．Ｐｉｇｍｅｎｔ  Ｖｉｏｌｅｔ  １、及び１９等の紫色顔料、並びに／又は、Ｃ．Ｉ．Ｐｉｇｍｅｎｔ  Ｒｅｄ  ４、１４６、１７７、１６９、及び８１等の赤色顔料、顔料担体（樹脂及び／又は樹脂の前駆体）、必要に応じて、溶剤、及び各種添加剤（分散剤、光重合開始剤、レベリング剤等）等を含有してなるマゼンタ色着色組成物である。マゼンタ色着色組成物には、前記黄色顔料を併用することができる。
【０１０４】
シアン色フィルタセグメントを形成するためのシアン色着色組成物は、例えば、Ｃ．Ｉ．Ｐｉｇｍｅｎｔ  Ｂｌｕｅ  １５：１、１５：２、１５：４、１５：３、１５：６、１６、及び８１等の青色顔料、顔料担体（樹脂及び／又は樹脂の前駆体）、必要に応じて、溶剤、及び各種添加剤（分散剤、光重合開始剤、レベリング剤等）等を含有してなる青色着色組成物である。本発明では、必用に応じて、前記青色顔料の替わりに、本発明の着色剤を使用する。
【０１０５】
透明基板としては、ガラス板や、ポリカーボネート、ポリメタクリル酸メチル、及びポリエチレンテレフタレート等の樹脂板が用いられる。
【０１０６】
印刷法又はインクジェット方式による各色フィルタセグメントの形成は、上記各種の印刷インキとして調製した着色組成物の印刷と乾燥を繰り返すだけでパターン化ができるため、カラーフィルタの製造法としては、低コストで量産性に優れている。更に、印刷技術の発展により高い寸法精度及び平滑度を有する微細パターンの印刷を行うことができる。印刷を行うためには、印刷の板上にて、あるいはブランケット上にてインキが乾燥、固化しないような組成とすることが好ましい。又、印刷機上でのインキの流動性の制御も重要であり、分散剤や体質顔料によるインキ粘度の調整を行うこともできる。
【０１０７】
着色組成物としてのインキの構成は、例えば、着色剤（顔料等）、樹脂及び樹脂の前駆体、溶剤、及びその他の添加剤である。樹脂の一部として、樹脂型分散剤を、添加剤の一部として、色素誘導体を、それぞれ任意に、使用することができる。
【０１０８】
又、例えば、熱硬化性のインキの場合、樹脂として、熱硬化性樹脂を、樹脂の前駆体として、樹脂の官能基に応じて、アルキルエーテル化メチロールメラミン化合物、アルキルエーテル化メチロールベンゾグアナミン化合物、カルボジイミド化合物、エポキシ化合物、オキセタン化合物、フェノール化合物、ベンゾオキジン化合物、ブロック化カルボン酸化合物、ブロック化イソシアネート化合物、（メタ）アクリレート系モノマー、及びシランカップリング剤等の熱反応性化合物を、添加剤として、熱反応触媒を、それぞれ任意に、使用することができる。
【０１０９】
又、例えば、活性エネルギー線硬化型のインキの場合、樹脂として、感光性樹脂を、樹脂の前駆体として、（メタ）アクリレート系モノマー等の活性エネルギー線硬化性単量体を、添加剤として、活性エネルギー線重合開始剤が、それぞれ任意に、使用することができる。
【０１１０】
フォトリソグラフィー法により各色フィルタセグメントを形成する場合は、上記溶剤現像型あるいはアルカリ現像型着色レジストとして調製した着色組成物を、透明基板上に、スプレーコートやスピンコート、スリットコート、ロールコート等の塗布方法により、乾燥膜厚が０．２〜５μｍとなるように塗布する。必要により乾燥された膜には、この膜と接触あるいは非接触状態で設けられた所定のパターンを有するマスクを通して紫外線露光を行う。その後、溶剤又はアルカリ現像液に浸漬するかもしくはスプレー等により現像液を噴霧して未硬化部を除去して所望のパターンを形成したのち、同様の操作を他色について繰り返してカラーフィルタを製造することができる。更に、着色レジストの重合を促進するため、必要に応じて加熱を施すこともできる。フォトリソグラフィー法によれば、上記印刷法より精度の高いカラーフィルタが製造できる。
【０１１１】
着色組成物としてのレジストの構成は、例えば、着色剤（顔料等）、樹脂及び樹脂の前駆体、溶剤、及びその他の添加剤である。樹脂の一部として、樹脂型分散剤を、添加剤の一部として、色素誘導体を、それぞれ任意に、使用することができる。
【０１１２】
又、レジストの場合は、フォトリソグラフィー法により各色フィルタセグメントを形成するため、樹脂として、アルカリ可溶性樹脂を、樹脂の前駆体として、活性エネルギー線硬化性単量体を、添加剤として、活性エネルギー線重合開始剤を、それぞれ任意に、使用することができる。
【０１１３】
又、本発明のカラーフィルタ用着色組成物を、アルカリ現像型着色レジストの形態で使用する場合は、アルカリ可溶性樹脂として、（メタ）アクリル酸等の酸性基を有するエチレン性不飽和単量体を共重合したアルカリ可溶性ビニル系樹脂を、その前駆体として、以下に挙げるエチレン性不飽和単量体を、添加剤として、以下に挙げる活性エネルギー線重合開始剤を、使用するのが好ましい。
【０１１４】
樹脂の前駆体であるモノマー及びオリゴマー、即ち、エチレン性不飽和単量体としては、
メチル（メタ）アクリレート、エチル（メタ）アクリレート、プロピル（メタ）アクリレート、イソプロピル（メタ）アクリレート、ブチル（メタ）アクリレート、イソブチル（メタ）、ターシャリブチル（メタ）アクリレート、イソアミル（メタ）アクリレート、オクチル（メタ）アクリレート、イソオクチル（メタ）アクリレート、２−エチルヘキシル（メタ）アクリレート、セチル（メタ）アクリレート、デシル（メタ）アクリレート、イソデシル（メタ）アクリレート、ラウリル（メタ）アクリレート、トリデシル（メタ）アクリレート、イソミリスチル（メタ）アクリレート、ステアリル（メタ）アクリレート、及びイソステアリル（メタ）アクリレート等の直鎖又は分岐アルキル（メタ）アクリレート類；
シクロヘキシル（メタ）アクリレート、ターシャリブチルシクロヘキシル（メタ）アクリレート、ジシクロペンタニル（メタ）アクリレート、ジシクロペンタニルオキシエチル（メタ）アクリレート、ジシクロペンテニル（メタ）アクリレート、ジシクロペンテニルオキシエチル（メタ）アクリレート、及びイソボルニル（メタ）アクリレート等の環状アルキル（メタ）アクリレート類；
トリフルオロエチル（メタ）アクリレート、オクタフルオロペンチル（メタ）アクリレート、パーフルオロオクチルエチル（メタ）アクリレート、及びテトラフルオロプロピル（メタ）アクリレート等のフルオロアルキル（メタ）アクリレート類；
（メタ）アクリロキシ変性ポリジメチルシロキサン（シリコーンマクロマー）類；
テトラヒドロフルフリル（メタ）アクリレート、及び３−メチル−３−オキセタニル（メタ）アクリレート等の複素環を有する（メタ）アクリレート類；
ベンジル（メタ）アクリレート、フェノキシエチル（メタ）アクリレート、フェノキシポリエチレングリコール（メタ）アクリレート、パラクミルフェノキシエチル（メタ）アクリレート、パラクミルフェノキシポリエチレングリコール（メタ）アクリレート、及びノニルフェノキシポリエチレングリコール（メタ）アクリレート等の芳香族環を有する（メタ）アクリレート類；
２−メトキシエチル（メタ）アクリレート、２−エトキシエチル（メタ）アクリレート、３−メトキシブチル（メタ）アクリレート、２−メトキシプロピル（メタ）アクリレート、ジエチレングリコールモノメチルエーテル（メタ）アクリレート、ジエチレングリコールモノエチルエーテル（メタ）アクリレート、トリエチレングリコールモノメチルエーテル（メタ）アクリレート、トリエチレングリコールモノエチルエーテル（メタ）アクリレート、ジエチレングリコールモノ−２−エチルヘキシルエーテル（メタ）アクリレート、ジプロピレングリコールモノメチルエーテル（メタ）アクリレート、トリプロピレングリコールモノ（メタ）アクリレート、ポリエチレングリコールモノラウリルエーテル（メタ）アクリレート、及びポリエチレングリコールモノステアリルエーテル（メタ）アクリレート等の（ポリ）アルキレングリコールモノアルキルエーテル（メタ）アクリレート類；
（メタ）アクリル酸、アクリル酸ダイマー、２−（メタ）アクリロイロキシエチルフタレート、２−（メタ）アクリロイロキシプロピルフタレート、２−（メタ）アクリロイロキシエチルヘキサヒドロフタレート、２−（メタ）アクリロイロキシプロピルヘキサヒドロフタレート、エチレンオキサイド変性コハク酸(メタ)アクリレート、β−カルボキシエチル（メタ）アクリレート、及びω-カルボキシポリカプロラクトン（メタ）アクリレー
ト等のカルボキシル基を有する（メタ）アクリレート類；
２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、２−アクリロイロキシエチル−２−ヒドロキシエチル（メタ）フタレート、ジエチレングリコールモノ（メタ）アクリレート、ジプロピレングリコールモノ（メタ）アクリレート、ポリエチレングリコールモノ（メタ）アクリレート、プロピレングリコールモノ（メタ）アクリレート、ポリプロピレングリコールモノ（メタ）アクリレート、ポリテトラメチレングリコールモノ（メタ）アクリレート、ポリ（エチレングリコール−プロピレングリコール）モノ（メタ）アクリレート、ポリ（エチレングリコール−テトラメチレングリコール）モノ（メタ）アクリレート、ポリ（プロピレングリコール−テトラメチレングリコール）モノ（メタ）アクリレート、及びグリセロール（メタ）アクリレート等のヒドロキシル基を有する（メタ）アクリレート類；
エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート，ポリプロピレングリコールジ（メタ）アクリレート、ポリ（エチレングリコール−プロピレングリコール）ジ（メタ）アクリレート、ポリ（エチレングリコール−テトラメチレングリコール）ジ（メタ）アクリレート、ポリ（プロピレングリコール−テトラメチレングリコール）ジ（メタ）アクリレート、ポリテトラメチレングリコールジ（メタ）アクリレート、１，３−ブタンジオールジ（メタ）アクリレート、ネオペンチルグリコールジ（メタ）アクリレート、１，６−ヘキサンジオールジ（メタ）アクリレート、１，９−ノナンジオールジ（メタ）アクリレート、及び２−エチル，２−ブチル−プロパンジオールジ（メタ）アクリレート等の（ポリ）アルキレングリコールジ（メタ）アクリレート類、
ジメチロールジシクロペンタンジ（メタ）アクリレート、ヒドロキシピバリン酸ネオペンチルグリコールジ（メタ）アクリレート、ステアリン酸変性ペンタエリスリトールジ（メタ）アクリレート、エチレンオキサイド変性ビスフェノールＡジ（メタ）アクリレート、プロピレンオキサイド変性ビスフェノールＡジ（メタ）アクリレート、テトラメチレンオキサイド変性ビスフェノールＡジ（メタ）アクリレート、エチレンオキサイド変性ビスフェノールＦジ（メタ）アクリレート、プロピレンオキサイド変性ビスフェノールＦジ（メタ）アクリレート、テトラメチレンオキサイド変性ビスフェノールＦジ（メタ）アクリレート、ジアクリル酸亜鉛、エチレンオキサイド変性リン酸トリアクリレート、及びグリセロールジ（メタ）アクリレート等のジ（メタ）アクリレート類；
ジメチルアミノエチル（メタ）アクリレート、ジエチルアミノエチル（メタ）アクリレート、ジメチルアミノプロピル（メタ）アクリレート、ジエチルアミノプロピル（メタ）アクリレート等の三級アミノ基を有する（メタ）アクリレート類；
グリセロールトリ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、及びジペンタエリスリトールヘキサ（メタ）アクリレート等の三官能以上の多官能（メタ）アクリレート；
グリセロールトリグリシジルエーテル−（メタ）アクリル酸付加物、グリセロールジグリシジルエーテル−（メタ）アクリル酸付加物、ポリグリセロールポリグリシジルエーテル−（メタ）アクリル酸付加物、１，６−ブタンジオールジグリシジルエーテル、アルキルグリシジルエーテル−（メタ）アクリル酸付加物、アリルグリシジルエーテル−（メタ）アクリル酸付加物、フェニルグリシジルエーテル−（メタ）アクリル酸付加物、スチレンオキサイド−（メタ）アクリル酸付加物、ビスフェノールＡジグリシジルエーテル−（メタ）アクリル酸付加物、プロピレンオキサド変性ビスフェノールＡジグリシジルエーテル−（メタ）アクリル酸付加物、ビスフェノールＦジグリシジルエーテル−（メタ）アクリル酸付加物、エピクロルヒドリン変性フタル酸―（メタ）アクリル酸付加物、エピクロルヒドリン変性ヘキサヒドロフタル酸―（メタ）アクリル酸付加物、エチレングリコールジグリシジルエーテル−（メタ）アクリル酸付加物、ポリエチレングリコールジグリシジルエーテル−（メタ）アクリル酸付加物、プロピレングリコールジグリシジルエーテル―（メタ）アクリル酸付加物、ポリプロピレングリコールジグリシジルエーテル―（メタ）アクリル酸付加物、フェノールノボラック型エポキシ樹脂−（メタ）アクリル酸付加物、クレゾールノボラック型エポキシ樹脂−（メタ）アクリル酸付加物、その他のエポキシ樹脂−（メタ）アクリル酸付加物等のエポキシ（メタ）アクリレート類；
（メタ）アクリロイル変性イソシアヌレート、（メタ）アクリロイル変性ポリウレタン、（メタ）アクリロイル変性ポリエステル、（メタ）アクリロイル変性メラミン、（メタ）アクリロイル変性シリコーン、（メタ）アクリロイル変性ポリブタジエン、及び（メタ）アクリロイル変性ロジン等の（メタ）アクリロイル変性樹脂オリゴマー類；
スチレン、α−メチルスチレン、酢酸ビニル、（メタ）アクリル酸ビニル、及び（メタ）アクリル酸アリル等のビニル類；
ヒドロキシエチルビニルエーテル、エチレングリコールジビニルエーテル、及びペンタエリスリトールトリビニルエーテル等のビニルエーテル類；
（メタ）アクリルアミド、Ｎ−ヒドロキシメチル（メタ）アクリルアミド、及びＮ−ビニルホルムアミド等のアミド類；並びに、
アクリロニトリル等が挙げられる。これらは、単独で又は２種類以上混合して用いることができる。
【０１１５】
アルカリ可溶解性樹脂は、これらの前駆体の内、カルボキシル基を有する（メタ）アクリレート類と、カルボキシル基を有しない単官能の（メタ）アクリレート類及び／又はビニル類とを共重合することによって得られる。
【０１１６】
又、活性エネルギー線硬化性単量体としては、これらの前駆体の内、多官能の（メタ）アクリレート類及び／又はビニル類を使用するのが好ましい。
【０１１７】
活性エネルギー線重合開始剤としては、
４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１−[４−（メチルチオ）フェニル]−２−モルフォリノプロパン−１−オン、２−（ジメチルアミノ）−２−[（４−メチルフェニル）メチル]−１−[４−（４−モルフォリニル）フェニル]−１−ブタノン、及び２−ベンジル−２−ジメチルアミノ−１−（４−モルフォリノフェニル）−ブタン−１−オン等のアセトフェノン系化合物；
ベンゾイン、ベンゾインメチルエーテル、ベンゾインエチルエーテル、ベンゾインイソプロピルエーテル、及びベンジルジメチルケタール等のベンゾイン系化合物；
ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、及び３，３’，４，４’−テトラ（ｔ−ブチルパーオキシカルボニル）ベンゾフェノン等のベンゾフェノン系化合物；
チオキサントン、２−クロルチオキサントン、２−メチルチオキサントン、イソプロピルチオキサントン、２，４−ジイソプロピルチオキサントン、及び２，４−ジエチルチオキサントン等のチオキサントン系化合物；
２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、及び２，４−トリクロロメチル−（４’−メトキシスチリル）−６−トリアジン等のトリアジン系化合物；
１，２−オクタンジオン，１−〔４−（フェニルチオ）−，２−（Ｏ−ベンゾイルオキシム）〕、及びＯ−（アセチル）−Ｎ−（１−フェニル−２−オキソ−２−（４’−メトキシ−ナフチル）エチリデン）ヒドロキシルアミン等のオキシムエステル系化合物；
ビス（２，４，６−トリメチルベンゾイル）フェニルホスフィンオキサイド、及び
２，４，６−トリメチルベンゾイルジフェニルホスフィンオキサイド等のホスフィン系化合物；
９，１０−フェナンスレンキノン、カンファーキノン、及びエチルアントラキノン等のキノン系化合物；
ボレート系化合物；
カルバゾール系化合物；
イミダゾール系化合物；並びに、
チタノセン系化合物等が用いられる。
【０１１８】
これらの活性エネルギー線重合開始剤は１種又は必要に応じて任意の比率で２種以上混合して用いることができる。これらの活性エネルギー線重合開始剤は、カラーフィルタ用着色組成物中の色素１００重量部に対して、５〜２００重量部、好ましくは１０〜１５０重量部の量で用いることができる。
【０１１９】
更に、本発明のカラーフィルタ用着色組成物には、増感剤を含有させることができる。増感剤は、着色組成物中の光重合開始剤１００重量部に対して、０．１〜６０重量部の量で用いることができる。
【０１２０】
増感剤としては、カルコン誘導体やジベンザルアセトン等に代表される不飽和ケトン類、ベンジルやカンファーキノン等に代表される１，２−ジケトン誘導体、ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ−ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、及びミヒラーケトン誘導体等が挙げられる。
【０１２１】
更に、具体例には、大河原信ら編、「色素ハンドブック」（１９８６年、講談社）、大河原信ら編、「機能性色素の化学」（１９８１年、シーエムシー）、池森忠三朗ら編、及び「特殊機能材料」（１９８６年、シーエムシー）に記載の増感剤が挙げられるがこれらに限定されるものではない。又、その他、紫外から近赤外域にかけての光に対して吸収を示す増感剤を含有させることもできる。
【０１２２】
増感剤は、必要に応じて任意の比率で二種以上用いてもかまわない。
【０１２３】
又、本発明のカラーフィルタ用着色組成物には、溶存している酸素を還元する働きのあるアミン系化合物を含有させることができる。
このようなアミン系化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、及びＮ，Ｎ−ジメチルパラトルイジン等が挙げられる。
【０１２４】
本発明のカラーフィルタ用着色組成物には、その他に、組成物の経時粘度を安定化させるために貯蔵安定剤を含有させることができ、又、透明基板との密着性を高めるためにシランカップリング剤等の密着向上剤を含有させることもできる。
【０１２５】
貯蔵安定剤としては、例えば、
ベンジルトリメチルアンモニウムクロライド、及びジエチルヒドロキシアミン等の４級アンモニウムクロライド類；
乳酸、及びシュウ酸等の有機酸類；
前記有機酸のメチルエステル類；
ｔ−ブチルピロカテコール等のカテコール類；
トリフェニルホスフィン、テトラエチルホスフィン、及びテトラフェニルフォスフィン等の有機ホスフィン類；並びに、
亜リン酸塩類等が挙げられる。
【０１２６】
シランカップリング剤としては、
ビニルトリス（β−メトキシエトキシ）シラン、ビニルエトキシシラン、及びビニルトリメトキシシラン等のビニルシラン類；
γ−（メタ）アクリロキシプロピルトリメトキシシラン、γ−（メタ）アクリロキシプロピルトリエトキシシラン、及びγ−（メタ）アクリロキシプロピルジメトキシメチルシラン等の（メタ）アクリロキシシラン類；
β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、及びγ−グリシドキシプロピルトリエトキシシラン等のエポキシシラン類；
Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、及びＮ−フェニル−γ−アミノプロピルトリエトキシシラン等のアミノシラン類；並びに、
γ−メルカプトプロピルトリメトキシシラン、及びγ−メルカプトプロピルトリエトキシシラン等のチオシラン類；等が挙げられる。
【０１２７】
シランカップリング剤は、カラーフィルタ用着色組成物中の色素１００重量部に対して、０．０１〜１０重量部、好ましくは０．０５〜５重量部の量で用いることができる。
【０１２８】
本発明のカラーフィルタ用着色組成物には、その他添加剤として、連鎖移動剤、可塑剤、表面調整剤、紫外線防止剤、光安定剤、酸化防止剤、帯電防止剤、アンチブロッキング剤消泡剤、粘度調整剤、ワックス、レベリング剤等を加えることができる。
【０１２９】
現像に際しては、アルカリ現像液として炭酸ナトリウム、水酸化ナトリウム等の水溶液が使用され、ジメチルベンジルアミン、トリエタノールアミン等の有機アルカリを用いることもできる。又、現像液には、消泡剤や界面活性剤を添加することもできる。なお、紫外線露光感度を上げるために、上記着色レジストを塗布乾燥後、水溶性あるいはアルカリ水溶性樹脂、例えばポリビニルアルコールや水溶性アクリル樹脂等を塗布乾燥し酸素による重合阻害を防止する膜を形成した後、紫外線露光を行うこともできる。
【０１３０】
本発明のカラーフィルタは、上記方法の他に電着法、転写法等により製造することができるが、本発明の着色組成物は、いずれの方法にも用いることができる。なお、電着法は、透明基板上に形成した透明導電膜を利用して、コロイド粒子の電気泳動により各色フィルタセグメントを透明導電膜の上に電着形成することでカラーフィルタを製造する方法である。又、転写法は剥離性の転写ベースシートの表面に、あらかじめカラーフィルタ層を形成しておき、このカラーフィルタ層を所望の透明基板に転写させる方法である。
【実施例】
【０１３１】
以下に、実施例により、本発明を更に詳細に説明するが、以下の実施例は本発明の権利範囲を何ら制限するものではない。なお、実施例における「部」及び「％」は、それぞれ、「重量部」及び「重量％」を表す。
【０１３２】
（例示化合物１の合成）
ニトリル法に従い、ＤＢＵ（１，８−Ｄｉａｚａｂｉｃｙｃｌｏ[５．４．０]ｕｎｄｅｃ−７−ｅｎｅ）を触媒として、フタロジニトリル、塩化アルミニウム無水物より、クロロアルミニウムフタロシアニンを得た。クロロアルミニウムフタロシアニン１００部をゆっくり濃硫酸２０００部に、室温にて加えた。４０℃、２時間撹拌して、３℃の冷水８００００部に硫酸溶液を注入した。析出した、青色物をろ過、水洗、乾燥して、ヒドロキシアルミニウムフタロシアニンを得た。
【０１３３】
得られたヒドロキシアルミニムフタロシアニン１００部とトリフェニルシラノール５４．６部をトルエン４００部に加えた。加熱還流を４時間続けた。ろ過して、メタノールで洗浄後、乾燥して、１１９部の下記一般式（１２）に示す例示化合物１を得た。精密質量分析、元素分析により例示化合物１の構造を確認した。結果は表９にまとめた。
【０１３４】
一般式（１２）：
【化８】
2010079247.tif 000018
【０１３５】
（比較化合物１の合成）
例示化合物１の合成中間体として得られたヒドロキシアルミニムフタロシアニン１００部をニトロベンゼン１５００部に加えた。加熱還流を６時間続けた。ろ過して、メタノールで洗浄後、乾燥して、９８部の下記一般式（２０）に示す比較化合物１を得た。精密質量分析、元素分析によりμ―オキソアルミニウムフタロシアニンダイマーである比較化合物１の構造を確認した。結果は表９にまとめた。
【０１３６】
一般式（２０）：
【化１６】
2010079247.tif 000019
【０１３７】
【表９】
2010079247.tif 000020
【０１３８】
（アクリル樹脂溶液の調製）
反応容器にシクロヘキサノン４５０部を入れ、容器に窒素ガスを注入しながら８０℃に加熱して、同温度で、メタクリル酸２０．０部、メチルメタクリレート１０．０部、ｎ−ブチルメタクリレート５５．０部、２−ヒドロキシエチルメタクリレート１５．０部、及び２，２'−アゾビスイソブチロニトリル４．０部の混合物を１時間かけて滴下して重合反応を行った。滴下終了後、更に８０℃で３時間反応させた後、アゾビスイソブチロニトリル１．０部をシクロヘキサノン５０部に溶解させたものを添加し、更に、８０℃で１時間反応を続けて、アクリル樹脂の溶液を得た。アクリル樹脂の重量平均分子量は、約４０，０００であった。室温まで冷却した後、樹脂溶液約２ｇをサンプリングして１８０℃、２０分加熱乾燥して不揮発分を測定し、先に合成した樹脂溶液に不揮発分が２０重量％になるようにシクロヘキサノンを添加してアクリル樹脂溶液を調製した。
【０１３９】
（着色剤の調整）
〔実施例１〕
例示化合物１：３６部、塩化ナトリウム：３６０部、及びジエチレングリコール：４６部をステンレス製０．６Ｌニーダー（井上製作所製）に仕込み、３０℃で７時間混練した。次にこの混練物を３リットルの７０℃温水に投入し、７０℃に加熱しながら１時間攪拌してスラリー状とし、濾過、水洗を繰り返して塩化ナトリウム及びジエチレングリコールを除いた後、８０℃で一昼夜乾燥し、３３部の着色剤１を得た。得られたシロキシアルミニウムフタロシアン顔料のＣｕＫα線によるＸ線回折パターンを測定したところ、図１に示すように、ブラック角２θ（±０．２）＝６．１°、８．０°、９．５°、１０．７°、１２．６°、１３．６°、１４．１°、１４．８°、１７．２°、１８．３°、１８．８°、１９．２°、２０．４°、２２．１°、２３．８°、２４．６°、２６．３°、および２７．８°にピークにピークを有していた。
【０１４０】
〔実施例２〕
例示化合物１：３２．４部、ヒドキシアルミニウムフタロシアニン：３．６部、塩化ナトリウム：３６０部、及びジエチレングリコール：４６部をステンレス製０．６Ｌニーダー（井上製作所製）に仕込み、３０℃で７時間混練した。次にこの混練物を３リットルの７０℃温水に投入し、７０℃に加熱しながら１時間攪拌してスラリー状とし、濾過、水洗を繰り返して塩化ナトリウム及びジエチレングリコールを除いた後、８０℃で一昼夜乾燥し、３３部の着色剤２を得た。得られたシロキシアルミニウムフタロシアン顔料のＣｕＫα線によるＸ線回折パターンを測定したところ、図２に示すように、ブラック角２θ（±０．２）＝６．０°、７．５°、８．４°、９．８°、１３．１°、１５．１°、１６．３°、１８．５°、２０．２°、２１．３°、２２．８°、および２６．８°にピークを有していた。
【０１４１】
比較化合物１を、そのまま比較着色剤１とした。
【０１４２】
（着色組成物の調整及び評価）
〔実施例３〕
下記組成の混合物を均一に分散して、５μｍのフィルターでろ過し、着色組成物１を作成した。
【０１４３】
着色剤１                                                      ２．５０部
黄色顔料Ｃ．Ｉ．Ｐｉｇｍｅｎｔ  Ｙｅｌｌｏｗ  １５０          ２．５０部
（ランクセス社製Ｙｅｌｌｏｗ Ｐｉｇｍｅｎｔ Ｅ４ＧＮ−ＧＴ）
色素誘導体Ａ−１４                                            １．０部
アクリル樹脂溶液                                            ４５．０部
トリメチロールプロパントリアクレート                          ７．３０部
（新中村化学社製「ＮＫエステルＡＴＭＰＴ」）
光重合開始剤（チバガイギー社製「イルガキュアー９０７」）      ０．１０部
増感剤（保土ヶ谷化学社製「ＥＡＢ−Ｆ」）                      ０．１０部
シクロヘキサン                                              ４１．５部
【０１４４】
続いて、スピンコーターを用いて、Ｆ１０光源を用いたときの色度がｘ＝０．２９となる膜厚に、ガラス基板上に着色組成物１を塗工した。７０℃、２０分乾燥後、超高圧水銀ランプを用いて、積算光量１５０ｍＪで紫外線露光を行い、カラーフィルタを作成した。分光光度計（日立製作所社製「Ｕ−３５００」）を用いて分光透過率を測定した。５４５ｎｍの透過率により、明度の優劣を評価した。結果は表１０にまとめた。
【０１４５】
〔実施例４、比較例２〜６〕
着色剤１を、着色剤２、比較着色剤１、アルミニウムフタロシアニンである山陽色素社製Ｃｙａｎｉｎｅ  Ｂｌｕｅ  Ａ−１３Ｙ、Ｃ．Ｉ．Ｐｉｇｍｅｎｔ  Ｂｌｕｅ  １５：６（東洋インキ製造社製「リオノール ＢＬＵＥ Ｅ」）、緑色顔料Ｃ．Ｉ．Ｐｉｇｍｅｎｔ  Ｇｒｅｅｎ  ３６（東洋インキ製造社製「リオノールグリーン６ＹＫ」）、あるいはＣ．Ｉ．Ｐｉｇｍｅｎｔ  Ｇｒｅｅｎ  ５８（ＤＩＣ社製「Ａ１１０」）に変えた以外は、実施例３と同様にして、着色組成物２、比較着色組成物１〜５を得た。実施例３同様に評価し、結果を表１０にまとめた。
【０１４６】
〔実施例５〕
下記組成の混合物を均一に分散して、５μｍのフィルターでろ過し、着色組成物３を作成した。
【０１４７】
着色剤１                                                      ２．５０部
黄色顔料Ｃ．Ｉ．Ｐｉｇｍｅｎｔ  Ｙｅｌｌｏｗ  １３８          ２．５０部
（ＢＡＳＦ社製Ｐａｌｉｏｔｏ  Ｇｅｌｂ  Ｋ０９６１ＨＤ）
色素誘導体Ａ−１４                                            １．０部
アクリル樹脂溶液                                            ４５．０部
トリメチロールプロパントリアクレート                          ７．３０部
（新中村化学社製「ＮＫエステルＡＴＭＰＴ」）
光重合開始剤（チバガイギー社製「イルガキュアー９０７」）      ０．１０部
増感剤（保土ヶ谷化学社製「ＥＡＢ−Ｆ」）                      ０．１０部
シクロヘキサン                                              ４１．５部
【０１４８】
続いて、スピンコーターを用いて、Ｆ１０光源を用いたときの色度がｘ＝０．２９となる膜厚に、ガラス基板上に着色組成物３を塗工した。７０℃、２０分乾燥後、超高圧水銀ランプを用いて、積算光量１５０ｍＪで紫外線露光を行い、カラーフィルタを作成した。分光光度計（日立製作所社製「Ｕ−３５００」）を用いて分光透過率を測定した。５４５ｎｍの透過率により、明度の優劣を評価した。結果は表１０にまとめた。
【０１４９】
〔実施例６、比較例７〜１１〕
着色剤１を、着色剤２、比較着色剤１、アルミニウムフタロシアニンである山陽色素社製Ｃｙａｎｉｎｅ  Ｂｌｕｅ  Ａ−１３Ｙ、Ｃ．Ｉ．Ｐｉｇｍｅｎｔ  Ｂｌｕｅ  １５：６（東洋インキ製造社製「リオノール ＢＬＵＥ Ｅ」）、緑色顔料Ｃ．Ｉ．Ｐｉｇｍｅｎｔ  Ｇｒｅｅｎ  ３６（東洋インキ製造社製「リオノールグリーン６ＹＫ」）、あるいはＣ．Ｉ．Ｐｉｇｍｅｎｔ  Ｇｒｅｅｎ  ５８（ＤＩＣ社製「Ａ１１０」）に変えた以外は、実施例５と同様にして、着色組成物４、比較着色組成物６〜１０を得た。実施例５同様に評価し、結果を表１０にまとめた。
【０１５０】
【表１０】
2010079247.tif 000021
【０１５１】
本発明の特定のＣｕＫα線によるＸ線回折パターンを有するシロキシアルミニウムフタロシアニンを含有する着色剤１、２（実施例１〜２）を用いた着色組成物１〜２（実施例３〜６）は、μ―オキソアルミニウムフタロシアニンダイマー（比較例１）、アルミニウムフタロシアニン、銅フタロシアニン、ハロゲン化銅フタロシアニン、又はハロゲン化亜鉛フタロシアニンを含有する比較着色組成物１〜１０（比較例２〜１１）に比べて、５４５ｎｍの透過率が高く、本発明の着色剤を含有する緑色セグメントを有するカラーフィルタは、明度が高くなることが示された。
【図１】
2010079247.tif 000022
【図２】
2010079247.tif 000023